(57)【要約】【課題】投影型静電容量方式を用いたタッチパネルの光透過性電極として好適な、細線の視認性が低く、かつモアレが発生しない光透過性電極を提供する。【解決手段】光透過性支持体と、複数の単位格子から構成される網目状パターンを有する少なくとも２層の導電部を有する光透過性電極であって、各々の導電部が有する網目状導電パターンの単位格子の大きさと単位格子の傾きが同じであり、かつ一方の導電部が有する網目状導電パターンの単位格子の一辺と、該辺に平行であり該辺に最も近接している他方の導電部が有する網目状導電パターンの単位格子の一辺との距離が、該距離の方向に対する単位格子の繰り返し間隔の１０％以上であり、一方の単位格子が有する辺と、これに平行する他方の単位格子が有する辺の全ての組み合わせにおいて、この条件が満たされることを特徴とする光透過性電極。【選択図】図４
2013178655.tif 000002
【特許請求の範囲】
【請求項１】
光透過性支持体と、複数の単位格子から構成される網目状パターンを有する少なくとも２層の導電部を有する光透過性電極であって、各々の導電部が有する網目状導電パターンの単位格子の大きさと単位格子の傾きが同じであり、かつ一方の導電部が有する網目状導電パターンの単位格子の一辺と、該辺に平行であり該辺に最も近接している他方の導電部が有する網目状導電パターンの単位格子の一辺との距離が、該距離の方向に対する単位格子の繰り返し間隔の１０％以上であり、一方の単位格子が有する辺と、これに平行する他方の単位格子が有する辺の全ての組み合わせにおいて、この条件が満たされることを特徴とする光透過性電極。
【発明の詳細な説明】
【技術分野】
【０００１】
本発明は、光透過性電極に関し、特に投影型静電容量方式タッチパネルに好適に用いられる光透過性電極に関するものである。
【背景技術】
【０００２】
パーソナル・デジタル・アシスタント（ＰＤＡ）、ノートＰＣ、ＯＡ機器、医療機器、あるいはカーナビゲーションシステム等の電子機器においては、これらのディスプレイに入力手段としてタッチパネルが広く用いられている。
【０００３】
タッチパネルには、位置検出の方法により光学方式、超音波方式、静電容量方式、抵抗膜方式などがある。抵抗膜方式のタッチパネルは、光透過性導電材料と光透過性導電層付ガラスとがスペーサーを介して対向配置されており、光透過性導電材料に電流を流し光透過性導電層付ガラスに於ける電圧を計測するような構造となっている。一方、静電容量方式のタッチパネルは、光透過性支持体上に透明導電体層を有するものを基本的構成とし、可動部分がないことが特徴であり、高耐久性、高透過率を有するため、例えば車載用途等において適用されている。
【０００４】
タッチパネル用途の透明電極（光透過性導電材料）としては、一般にＩＴＯからなる光透過性導電膜が光透過性支持体上に形成されたものが使用されてきた。しかしながらＩＴＯ導電膜は屈折率が大きく、光の表面反射が大きいため、全光線透過率が低下する問題や、可撓性が低いため屈曲した際にＩＴＯ導電膜に亀裂が生じて電気抵抗値が高くなる問題があった。
【０００５】
ＩＴＯに代わる光透過性導電膜を有する光透過性導電材料として、基板上に薄い触媒層を形成し、その上にレジストパターンを形成した後、めっき法によりレジスト開口部に金属層を積層し、最後にレジスト層およびレジスト層で保護された下地金属を除去することにより、導電性パターンを形成するセミアディティブ方法が、例えば特開２００７−２８７９９４号公報、特開２００７−２８７９５３号公報などに開示されている。
【０００６】
また近年、銀塩拡散転写法を用いた銀塩写真感光材料を導電性材料前駆体として用いる方法も提案されている。例えば特開２００３−７７３５０号公報、特開２００５−２５０１６９号公報および特開２００７−１８８６５５号公報等では、光透過性支持体上に物理現像核層とハロゲン化銀乳剤層を少なくともこの順に有する導電性材料前駆体に、可溶性銀塩形成剤および還元剤をアルカリ液中で作用させて、金属銀パターンを形成させる技術が開示されている。この方式によるパターニングは均一な線幅を再現することができることに加え、銀は金属の中で最も導電性が高いため、他方式に比べ、より細い線幅で高い導電性を得ることができるので、全光線透過率が高く、かつ低抵抗な光透過性導電材料を得ることができる。また、さらにこの方法で得られた光透過性導電材料はＩＴＯ導電膜よりも可撓性が高く折り曲げに強いという利点がある。
【０００７】
上記した静電容量方式を用いたタッチパネルの中でも、投影型静電容量方式を用いたタッチパネルは、複数の電極（金属パターンから構成される網目状導電部）が同一平面上にパターニングされた光透過性導電材料を２枚貼り合わせることでタッチセンサーが構成される。しかし網目状導電部を有する２枚の光透過性導電材料を貼り合わせた際にはモアレが発生するという問題があった。パターンの重ね合わせによりモアレが発生するようなケースにおいては、通常どちらか一方の網目状導電部の網目角度をずらすことで改善することが可能である。例えばカラー印刷において発生するモアレの改善には、画像を構成する網点の角度を例えば３０°程ずらすことで改善することが知られている。しかしながらこのようにして作製された光透過性電極を有するタッチパネルにおいては作業者が画面を凝視した際、網目状導電部の細線がむしろ目立ちやすくなるという問題を有しており、細線の視認性が低く、かつモアレが発生しない光透過性電極が求められていた。
【０００８】
特開２０１１−１３４３１１号公報（特許文献１）では、２枚の電極パターンが重ならないような特定の導電パターンを有する導電シートが開示されている。しかしながら概導電シートは、例えば図８に示すような公知の導電パターンを有する光透過性電極などには適応することができなかった。
【先行技術文献】
【特許文献】
【０００９】
【特許文献１】特開２０１１−１３４３１１号公報
【発明の概要】
【発明が解決しようとする課題】
【００１０】
本発明の課題は、投影型静電容量方式を用いたタッチパネルの光透過性電極として好適な、細線の視認性が低く、かつモアレが発生しない光透過性電極を提供することである。
【課題を解決するための手段】
【００１１】
本発明の上記課題は、以下の発明によって達成される。
（１）光透過性支持体と、複数の単位格子から構成される網目状パターンを有する少なくとも２層の導電部を有する光透過性電極であって、各々の導電部が有する網目状導電パターンの単位格子の大きさと単位格子の傾きが同じであり、かつ一方の導電部が有する網目状導電パターンの単位格子の一辺と、該辺に平行であり該辺に最も近接している他方の導電部が有する網目状導電パターンの単位格子の一辺との距離が、該距離の方向に対する単位格子の繰り返し間隔の１０％以上であり、一方の単位格子が有する辺と、これに平行する他方の単位格子が有する辺の全ての組み合わせにおいて、この条件が満たされることを特徴とする光透過性電極。
【発明の効果】
【００１２】
本発明により、細線の視認性が低く、かつモアレが発生しない光透過性電極を提供することができる。
【図面の簡単な説明】
【００１３】
【図１】本発明の光透過性電極の一例を示す概略断面図
【図２】本発明の光透過性電極の別の一例を示す概略断面図
【図３】導電部を形成する網目状導電パターンの一例
【図４】２つの導電部を重ねた光透過性電極を上方から見た際の一例
【図５】説明のため網目状導電パターンが有する単位格子の角度をずらした図
【図６】各々の導電部が有する網目状導電パターンの単位格子の位置関係を示す説明図
【図７】実施例１で用いた透過原稿の説明図
【図８】公知の導電パターン
【発明を実施するための形態】
【００１４】
本発明について詳細に説明するにあたり、以下に図を用いて説明する。図１は本発明の光透過性電極の一例を示す概略断面図である。図２は本発明の光透過性電極の別の一例を示す概略断面図である。
【００１５】
図１に示すように、本発明の光透過性電極１１１は光透過性支持体１１と少なくとも２層の導電部１２、１３を有する。光透過性支持体１１と、少なくとも２層の導電部１２、１３の位置関係は特に限定されず、例えば図１のように光透過性支持体１１の表裏の両面に導電部１２、１３が配置されていても良い。あるいは図２ａに示すように、光透過性支持体１１上に２層の導電部１２、１３が積層されていても良いし、図２ｂ〜ｄに示すように、光透過性支持体１１上に導電部１２あるいは１３を有する光透過性導電性材料ａを重ね合わせてもよい。なお図２ａ〜ｄの態様の光透過性電極１１１の作製にあたっては粘着剤層１４を設けて導電部１２、１３を積層する、あるいは粘着剤層１４を設けて光透過性導電性材料ａを貼合することが好ましい。粘着剤層１４が含有する粘着剤としては公知の粘着剤、例えばアクリル系粘着剤、ウレタン系粘着剤や、あるいは熱可塑性樹脂、例えばＥＶＡやＰＶＢ、ウレタン系ホットメルト接着剤、熱硬化性樹脂、例えばエポキシ樹脂や熱硬化性ウレタン樹脂、紫外硬化型樹脂、例えばアクリル系紫外線硬化樹脂、エポキシ系紫外線硬化樹脂など公知のものを用いることができる。
【００１６】
本発明の光透過性電極１１１が有する光透過性支持体１１としては、プラスチック、ガラス、ゴム、セラミックス等が好ましく用いられる。これら光透過性支持体１１は全光線透過率が６０％以上である光透過性支持体が好ましい。プラスチックの中でも、フレキシブル性を有する樹脂フィルムは、取扱い性が優れている点で好適に用いられる。光透過性支持体として使用される樹脂フィルムの具体例としては、ポリエチレンテレフタレート（ＰＥＴ）やポリエチレンナフタレート（ＰＥＮ）等のポリエステル樹脂、アクリル樹脂、エポキシ樹脂、フッ素樹脂、シリコーン樹脂、ポリカーボネート樹脂、ジアセテート樹脂、トリアセテート樹脂、ポリアリレート樹脂、ポリ塩化ビニル、ポリスルフォン樹脂、ポリエーテルスルフォン樹脂、ポリイミド樹脂、ポリアミド樹脂、ポリオレフィン樹脂、環状ポリオレフィン樹脂等からなる樹脂フィルムが挙げられ、その厚さは２５〜３００μｍであることが好ましい。また光透過性支持体は易接着層など公知の層を有していても良い。また後述するように導電部１２、１３を銀塩拡散転写法にて形成する場合、光透過性支持体上には物理現像核層を設けることができる。
【００１７】
図３は、導電部を形成する網目状導電パターンの一例である。網目状導電パターン３１は、複数の単位格子２０を網目状に配置した導電メッシュ部３３を有する。単位格子２０の形状としては、例えば正三角形、二等辺三角形、直角三角形などの三角形、正方形、長方形、菱形、平行四辺形、台形などの四角形、（正）六角形、（正）八角形、（正）十二角形、（正）二十角形などの（正）ｎ角形、星形などを組み合わせた形状が挙げられ、またこれらの形状の単独の繰り返し、あるいは２種類以上の複数の形状の組み合わせが挙げられる。中でも単位格子２０の形状としては正方形もしくは菱形であることが好ましい。
【００１８】
上記した網目状導電パターン３１は金属、特に金、銀、銅、ニッケル、アルミニウム、およびこれらの複合材により形成されることが好ましい。網目状導電パターン３１を形成する方法としては、銀塩感光材料を用いる方法、同方法を用いさらに得られた銀画像に無電解めっきや電解めっきを施す方法、スクリーン印刷法を用いて銀ペーストなどの導電性インキを印刷する方法、銀インクなどの導電性インクをインクジェット法で印刷する方法、無電解めっき等で銅などの金属からなる導電性層を形成する方法、あるいは蒸着やスパッタなどで導電性層を形成し、その上にレジスト膜を形成し、露光、現像、エッチング、レジスト層除去することで得る方法、銅箔などの金属箔を貼り、さらにその上にレジスト膜を形成し、露光、現像、エッチング、レジスト層除去することで得る方法など、公知の方法を用いることができる。中でも網目状導電パターン３１を構成する単位格子２０の線の厚みが薄くでき、さらに単位格子２０の線幅を微細にすることが容易な銀塩拡散転写法を用いることが好ましい。銀塩拡散転写法としては例えば特開２００３−７７３５０号公報や特開２００５−２５０１６９号公報に記載されている。これらの手法で作製した網目状導電パターン３１を構成する単位格子２０の細線厚みは薄すぎるとタッチパネルとして必要な導電性を確保し難くなる。よって、その厚みは０．０５〜５μｍが好ましく、より好ましくは０．１〜１μｍである。
【００１９】
単位格子２０の細線幅は２０μｍ以下が好ましく、１〜１０μｍがさらに好ましい。また単位格子２０の繰り返し間隔は１０００μｍ以下が好ましく、６００μｍ以下がさらに好ましい。さらに単位格子２０から構成される網目状導電パターン３１の開口率は８５％以上が好ましく、８８〜９９％がさらに好ましい。
【００２０】
図３に示すように、さらに網目状導電パターン３１の中には、前述した導電メッシュ部３３以外に、単位格子２０の一部が断線した断線メッシュ部３２を設けることもできる。断線メッシュ部３２（図３において点線で示している）は導電メッシュ部３３と同じサイズの単位格子２０からなることが好ましく、かつ線の一部が電気的に断線されている。なお、その断線部は単位格子２０を構成する細線に直交するように断線されていても良いし、あるいは斜めに断線されていても良い。断線メッシュ部３２の細線幅は２０μｍ以下が好ましく、１〜１０μｍがさらに好ましい。断線メッシュ部３２の断線している部分の長さは３０μｍ以下が好ましく、さらに３〜１５μｍ以下が好ましい。また断線メッシュ部３２と導電メッシュ部３３の開口率の差は１％以内に収まることが好ましい。
【００２１】
なお前述の図１において、光透過性電極１１１は光透過性支持体１１と導電部１２、１３以外にも、ハードコート層、反射防止層、粘着層、防眩層など公知の層を電極パターンの上（光透過性支持体から遠い側）、あるいは光透過性支持体１１の導電部１２あるいは１３とは反対の側に設けることができる。
【００２２】
図４は２つの導電部を重ねた光透過性電極を、光透過性電極面に対し垂直方向から見た際の一例である。図４において、一方の導電部が有する網目状パターン３１は実線で、もう一方の導電部が有する網目状導電パターン４１は点線で示す。網目状導電パターン３１、４１はそれぞれ単位格子２０１２、２０１３から構成される（単位格子２０１３は便宜上破線で示したが、断線状態を示すものではない）。本発明において単位格子２０１２と２０１３の大きさは同じであるが、ここで同じとはこれらの大きさ（面積）が実質的に同じであることを意味し、具体的には単位格子２０１２と２０１３の大きさの相違が、少なくとも１％以下であることを意味し、好ましくは０．１％以下、より好ましくは０．０１％以下である。
【００２３】
本発明において、一方の網目状導電パターン３１が有する単位格子２０１２と、もう一方の網目状導電パターン４１が有する単位格子２０１３の傾きは同じである。図５は説明のため網目状導電パターンが有する単位格子の角度をずらした図である。図５においては単位格子２０１２と２０１３は傾き差θが存在する。傾き差θが生じる場合、光透過性電極のある部分において、網目状導電パターン３１の単位格子２０１２の一辺と、その辺に平行で最も近接しているもう一方の網目状導電層が有する網目状導電パターン４１の単位格子２０１３の一辺との距離が、ある場所では単位格子２０の繰り返し間隔の１０％以下にできても、別のある部分ではそれができなくなり、モアレが発生するため好ましくない。本発明において、傾きが同じとは実質的に傾きが同じであることを意味し、傾き差θは０．１°以下であることが好ましい。単位格子２０１２と２０１３の形状においても全く同じであることが好ましいが、例えば正方形の角を丸めるなど、繰り返し精度に影響のでない程度の範囲であれば同じと見なすことができる。
【００２４】
図６は各々の導電部が有する網目状導電パターンの単位格子の位置関係を示す説明図である。以下、各々の導電部の位置関係は、光透過性電極面に対し垂直方向から重ねた導電部を投影した光透過性電極面に平行な同一平面上での関連を表し、光透過性電極面に対して垂直方向における各々の導電部間の距離は考慮しないものとする。本発明の光透過性電極では、一方の導電部が有する網目状導電パターンの単位格子の一辺と、該辺に平行であり該辺に最も近接している他方の導電部が有する網目状導電パターンの単位格子の一辺との距離が、該距離の方向に対する単位格子の繰り返し間隔の１０％以上である。ここで平行とは実質的に平行であることを意味し、二辺が作る角は０．１°以下であることが好ましい。図６ａにおいて単位格子２０１２と単位格子２０１３は正方形であるため、平行する辺の組は２組あり、それぞれ６１と６２に相当する距離だけ離れている。本発明では、平行する辺の距離と単位格子の繰り返し間隔とを定義するが、これらは同じ方向の辺の距離を対比する。従って、距離６１に対しては繰り返し間隔６３とで、距離６２に対しては繰り返し間隔６４とで対比する。破線の補助線６５は説明のため設けた、単位格子２０１２の一辺からそれぞれの繰り返し間隔の１０％の離れた位置を示す図形である。図６ａにおいては距離６１、６２共に補助線６５の内側に入っているので、本発明の効果が得られる。また、図６ｂのように距離６２のみ小さくなっても、あるいは図６ｃのように距離６１、６２共に小さくなっても、全てが繰り返し間隔の１０％以上であるので本発明の効果を得られるが、図６ｄのように、距離６１は繰り返し間隔の１０％以上であっても、距離６２が繰り返し間隔の１０％未満であるため、一方の単位格子が有する辺と、これに平行する他方の単位格子が有する辺の全てにおいて、１０％以上という用件を満たさない。この場合、後述する実施例に示すように、細線の視認性が上がってしまい、本発明の効果を得ることはできない。
【実施例】
【００２５】
以下、本発明に関し実施例を用いて詳細に説明するが、本発明は以下の実施例に限定されるものではない。
【００２６】
＜実施例１＞
光透過性支持体として、厚み１００μｍのポリエチレンテレフタレートフィルムを用いた。この光透過性支持体の全光線透過率は９１％であった。
【００２７】
次に下記処方に従い、物理現像核層塗液を作製し、光透過性支持体上に塗布、乾燥して物理現像核層を設けた。
【００２８】
＜硫化パラジウムゾルの調製＞
Ａ液    塩化パラジウム                                ５ｇ
塩酸                                        ４０ｍｌ
蒸留水                                  １０００ｍｌ
Ｂ液    硫化ソーダ                                ８．６ｇ
蒸留水                                  １０００ｍｌ
Ａ液とＢ液を撹拌しながら混合し、３０分後にイオン交換樹脂の充填されたカラムに通し硫化パラジウムゾルを得た。
【００２９】
＜物理現像核層塗液の調製＞各１ｍ２あたり
前記硫化パラジウムゾル                            ０．４ｍｇ
２質量％グリオキザール水溶液                      ０．２ｍｌ
界面活性剤（Ｓ−１）                                  ４ｍｇ
デナコールＥＸ−８３０                              ５０ｍｇ
（ナガセケムテックス（株）製ポリエチレングリコールジグリシジルエーテル）
１０質量％ＳＰ−２００水溶液                      ０．５ｍｇ
（（株）日本触媒製ポリエチレンイミン；平均分子量１０，０００）
【００３０】
続いて、光透過性支持体に近い方から順に下記組成の中間層、ハロゲン化銀乳剤層、および保護層を上記物理現像核液層の上に塗布、乾燥して、銀塩感光材料１を得た。ハロゲン化銀乳剤は、写真用ハロゲン化銀乳剤の一般的なダブルジェット混合法で製造した。このハロゲン化銀乳剤は、塩化銀９５モル％と臭化銀５モル％で、平均粒径が０．１５μｍになるように調製した。このようにして得られたハロゲン化銀乳剤を定法に従いチオ硫酸ナトリウムと塩化金酸を用い、金イオウ増感を施した。こうして得られたハロゲン化銀乳剤は銀１ｇあたり０．５ｇのゼラチンを含む。
【００３１】
＜中間層組成／１ｍ２あたり＞
ゼラチン                                          ０．５ｇ
界面活性剤（Ｓ−１）                                  ５ｍｇ
染料１                                            ０．１ｇ
【００３２】
【化１】
2013178655.tif 000003
【００３３】
【化２】
2013178655.tif 000004
【００３４】
＜ハロゲン化銀乳剤層１組成／１ｍ２あたり＞
ゼラチン                                          ０．５ｇ
ハロゲン化銀乳剤                                  ３．０ｇ銀相当
１−フェニル−５−メルカプトテトラゾール              ３ｍｇ
界面活性剤（Ｓ−１）                                ２０ｍｇ
【００３５】
＜保護層１組成／１ｍ２あたり＞
ゼラチン                                              １ｇ
不定形シリカマット剤（平均粒径３．５μｍ）          １０ｍｇ
界面活性剤（Ｓ−１）                                １０ｍｇ
【００３６】
図７ａのパターンを有する透過原稿であって、導電メッシュ部７１と断線メッシュ部７２が縦方向に繰り返し並んでいる透過原稿Ａ１と、図７ｂのパターンを有する透過原稿であって、導電メッシュ部７３と断線メッシュ部７４が横方向に繰り返し並んでいる原稿Ｂ１をそれぞれ準備した。
【００３７】
透過原稿Ａ１およびＢ１において、導電メッシュ部７１、７３、断線メッシュ部７２、７４は一辺の長さ（格子間隔）が０．６ｍｍの正方形からなる単位格子から構成される。また導電メッシュ部７１、７３の単位格子２０は幅７μｍの細線により構成されている。また断線メッシュ部７２、７４の単位格子２０は幅８μｍの細線により構成されている。なお断線メッシュ部７２、７４は２００μｍ毎に１０μｍの断線部を有する。透過原稿Ａ１において、導電メッシュ部７１と断線メッシュ部７２は連続した単位格子から形成されており、導電メッシュ部７１を構成する単位格子と断線メッシュ部７２を構成する単位格子の傾き差θは０°である。透過原稿Ｂ１においても同様である。
【００３８】
上記のようにして得られた銀塩感光材料１のハロゲン化銀乳剤層を有する面と透過原稿Ａ１のパターンを有する側の面を密着し、水銀灯を光源とする密着プリンターを用いて、４００ｎｍ以下の波長の光をカットする樹脂フィルターを介して露光した。また銀塩感光材料１と透過原稿Ｂ１を密着して同様に露光した。なお、後述する実施例および比較例についても露光する際に密着させる面は実施例１と同様である。
【００３９】
その後、下記拡散転写現像液中に２０℃で６０秒間浸漬した後、続いてハロゲン化銀乳剤層、中間層、および保護層を水洗、除去し、その後乾燥してＡ１およびＢ１と同様のパターンを銀パターンとして有する光透過性導電材料１ａと１ｂを得た。なお、得られた光透過性導電材料１ａと１ｂの線幅、線間隔は透過原稿Ａ１とＢ１と全く同じ形状、線幅の画像であった。また、細線の厚みは０．１２μｍであり、導電メッシュ部７１、７３の開口率は９７．４％、断線メッシュ部７２、７４の開口率は９７．４％であった。
【００４０】
＜拡散転写現像液組成＞
水酸化カリウム                                      ２５ｇ
ハイドロキノン                                      １８ｇ
１−フェニル−３−ピラゾリドン                        ２ｇ
亜硫酸カリウム                                      ８０ｇ
Ｎ−メチルエタノールアミン                          １５ｇ
臭化カリウム                                      １．２ｇ
全量を水で１０００ｍｌ
ｐＨ＝１２．２に調整する。
【００４１】
得られた光透過性導電材料１ａおよび１ｂを、ＭＨＭ−ＦＷ２５（日栄化工（株）製支持体レス両面粘着テープ）を用い、光透過性導電材料の向きが図２ｄのようにし、光透過性電極１ａの画像輪郭部と光透過性電極１ｂの画像輪郭部が重なるよう貼合して、光透過性電極１を得た。透過原稿Ａ１およびＢ１のメッシュ画像位置の設定により、導電メッシュ部７１を構成する単位格子と導電メッシュ部７３を構成する単位格子の傾き差θは０°で、光透過性導電材料１ａの単位格子の２方向ある内の一辺と該辺に平行でかつ最も近接した光透過性導電材料１ｂの単位格子の一辺の距離は３００μｍとなり、またもう一辺方向の距離も３００μｍとなっている。この時の個々の単位格子の平行する辺の距離は単位格子の該距離間の繰り返し間隔の５０％である。
【００４２】
＜実施例２＞
実施例１で作製した光透過性導電材料１ａと１ｂを実施例１と同様にＭＨＭ−ＦＷ２５を用いて貼合した。ただし導電メッシュ部７１を構成する単位格子と導電メッシュ部７３を構成する単位格子の傾き差θは０°で、光透過性導電材料１ａの単位格子の２方向ある内の一辺と該辺に平行でかつ最も近接した光透過性導電材料１ｂの単位格子の一辺の距離は３００μｍとなるよう、もう一辺方向の距離は６０μｍとなるよう貼合した。この時の個々の単位格子の平行する辺の距離は単位格子の該距離間の繰り返し間隔の５０％と１０％である。
【００４３】
＜実施例３＞
実施例１で作製した透過原稿Ｂ１の代わりに単位格子の角度が透過原稿Ｂ１と０．０５°ずれている以外は透過原稿Ｂ１と同じである透過原稿Ｂ２を用いる以外は実施例１と同様にし、光透過性導電材料１ａと光透過性導電材料２ｂを作製し、実施例１同様にＭＨＭ−ＦＷ２５を用いて貼合し、透過性電極３を作製した。透過原稿Ａ１およびＢ１の導電メッシュ部７１を構成する単位格子と導電メッシュ部７３を構成する単位格子の傾き差θは０．０５°であり、各々の導電メッシュ部の単位格子間の位置関係は、全ての組み合わせにおいて本発明の条件を満たしていた。
【００４４】
＜比較例１＞
実施例１で作製した光透過性導電材料１ａと１ｂを実施例１と同様にＭＨＭ−ＦＷ２５を用いて貼合したが、導電メッシュ部７１を構成する単位格子と導電メッシュ部７３を構成する単位格子の傾き差θは０°で、光透過性導電材料１ａの単位格子の２方向ある内の一辺と該辺に平行でかつ最も近接した光透過性導電材料１ｂの単位格子の一辺の距離は３００μｍとなるよう、もう一辺方向の距離は３０μｍとなるよう貼合した。この時の個々の単位格子の平行する辺の距離は単位格子の該距離間の繰り返し間隔の５０％と５％である。
【００４５】
＜比較例２＞
実施例１で作製した透過原稿Ｂ１の代わりに単位格子の角度が透過原稿Ｂ１と１°ずれている以外は透過原稿Ｂ１と同じである透過原稿Ｂ３を用いる以外は実施例１と同様にし、光透過性導電材料１ａと比較光透過性導電材料３ｂを作製し、実施例１と同様にＭＨＭ−ＦＷ２５を用いて貼合し、比較透過性電極２を作製した。
【００４６】
＜比較例３＞
実施例１で作製した透過原稿Ｂ１の変わりに単位格子の角度が透過原稿Ａ１と４５°ずれている以外は透過原稿Ｂ１と同じである透過原稿Ｂ４を用いる以外は実施例１と同様にし、光透過性導電材料１ａと比較光透過性導電材料４ｂを作製し、実施例１同様にＭＨＭ−ＦＷ２５を用いて貼合し、比較透過性電極２を作製した。
【００４７】
得られた光透過性電極１〜３、および比較１〜３の光透過性電極の視認性を確認した。細線のパターンがはっきり判るものを１、少し見れば判るものを２、良く見れば判るものを３、注視しないと判らないものを４、全く判らないものを５とした。またモアレがはっきり発生しているものを×、少し見えるものを△、出ていないものを○とした。結果を表１に示す。
【００４８】
【表１】
2013178655.tif 000005
【００４９】
表１の結果から、本発明の有効性が良く判る結果となった。
【符号の説明】
【００５０】
１１  光透過性支持体
１２、１３  導電部
１４  粘着層
２０、２０１２、２０１３  単位格子
３１、４１  網目状導電パターン
３２、７２、７４  断線メッシュ部
３３、７１、７３  導電メッシュ部
６１、６２  単位格子の平行する辺の距離
６３、６４  単位格子の繰り返し間隔
６５  補助線
１１１  光透過性電極
θ  傾き差
【図１】
2013178655.tif 000006
【図２】
2013178655.tif 000007
【図３】
2013178655.tif 000008
【図４】
2013178655.tif 000009
【図５】
2013178655.tif 000010
【図６】
2013178655.tif 000011
【図７】
2013178655.tif 000012
【図８】
2013178655.tif 000013